(57)【要約】  例えば化粧料などに添加した場合に、その製品に、高いレベルで安定した撥水性及び吸油性を併せて付与し、肌への伸びがよく、べたつき感がなく、しかも優れた化粧もちを可能にできる樹脂ビーズ、この樹脂ビーズの製造方法、及び、これを用いた優れた特性の各種製品の提供。  共重合可能な官能基を有する単量体を複数含む単量体混合物を、少なくとも、非重合性のシリコーン化合物が存在している状態で懸濁重合してなり、且つ、表面が粗面化している樹脂粒子であることを特徴とする樹脂ビーズ、該樹脂ビーズの製造方法、及び、これを用いた優れた特性の各種製品。
2016006540.tif 000002
【特許請求の範囲】
【請求項１】
共重合可能な官能基を有する単量体を複数含む単量体混合物を、少なくとも、非重合性のシリコーン化合物が存在している状態で懸濁重合してなり、且つ、表面が粗面化している樹脂粒子であることを特徴とする樹脂ビーズ。
【請求項２】
前記非重合性のシリコーン化合物の前記懸濁重合の際における存在量が、樹脂の形成成分である前記単量体混合物１００質量部に対して１．０〜３０質量部の割合で添加されている請求項１に記載の樹脂ビーズ。
【請求項３】
前記非重合性のシリコーン化合物が、シリコーン重合体である請求項１又２に記載の樹脂ビーズ。
【請求項４】
前記非重合性のシリコーン化合物が、シリコーンアクリル共重合体、ポリエーテル変性シリコーン、ポリエーテル・アルキル変性シリコーン及びシリコーンエラストマーからなる群から選択されるいずれかである請求項１又は２に記載の樹脂ビーズ。
【請求項５】
前記共重合可能な官能基を有する単量体が、（メタ）アクリレート系である請求項１〜４のいずれか１項に記載の樹脂ビーズ。
【請求項６】
前記単量体混合物中に、共重合可能な官能基を複数有する単量体を含み、且つ、その含有量が１０質量％以上である請求項１〜５のいずれか１項に記載の樹脂ビーズ。
【請求項７】
前記共重合可能な官能基を複数有する単量体が、ジ（メタ）アクリレートである請求項６に記載の樹脂ビーズ。
【請求項８】
更に、顔料が存在している状態で懸濁重合してなる請求項１〜７のいずれか１項に記載の樹脂ビーズ。
【請求項９】
前記樹脂粒子の体積平均粒子径が２０μｍ以下である請求項１〜８のいずれか１項に記載の樹脂ビーズ。
【請求項１０】
請求項１〜９のいずれか１項に記載の樹脂ビーズを製造する樹脂ビーズの製造方法であって、共重合可能な官能基を有する単量体を複数含む単量体混合物、非重合性のシリコーン化合物、重合開始剤、及び必要に応じて顔料を含む重合性溶液を、分散安定化剤を溶解した水相で懸濁重合させて、少なくとも撥水性を有し、且つ、その表面が粗面化した樹脂ビーズを得ることを特徴とする樹脂ビーズの製造方法。
【請求項１１】
樹脂ビーズを含有してなる、化粧料、外皮用薬、塗料、成形体、フィルム、コーティング剤及び樹脂組成物からなる群から選ばれるいずれかの製品であって、前記樹脂ビーズが、請求項１〜９のいずれか１項に記載の樹脂ビーズであることを特徴とする撥水性及び吸油性を有する製品。
【発明の詳細な説明】
【技術分野】
【０００１】
本発明は、非重合性のシリコーン化合物を含有してなる樹脂粒子である樹脂ビーズ、その製造方法、及びその用途に関する。更に詳しくは、本発明は、撥水性を付与できる機能性材料である非重合性のシリコーン化合物を内部に固定化して含有し、且つ、樹脂粒子表面が粗面化されてなる吸油性を有する樹脂ビーズ、該樹脂ビーズの製造方法、このような機能性を求める分野の製品である、例えば、化粧料、塗り薬や貼り薬といった外皮用薬、塗料、成形体、フィルム、コーティング剤、或いは、樹脂組成物等への利用に関する。
【背景技術】
【０００２】
従来より、樹脂ビーズは、その球状特性から、艶消し剤、滑り剤、ブロッキング防止剤等、様々な分野に用いられている。更に、化粧料においても、メーキャップ用途として、伸展性向上のために種々の樹脂粉体（樹脂粒子）が用いられている。しかし、これら樹脂粉体は、水や汗により流れ出し易く、その場合には化粧崩れを生ずるという問題があり、化粧料に利用する場合には、肌への付着性を維持するなどの目的で、樹脂粉体の改質などが行われている。【０００３】
樹脂粉体の改質方法として、例えば、樹脂粉体を疎水化処理することで肌への付着性を改良する方法がある。その場合における疎水化処理の方法としては、粉体の表面に油剤を加熱処理する方法や、粉体にメチルハイドロジェンポリシロキサンを焼き付ける方法などが知られている。更に、より高い機能性を達成し、肌への付着性及び使用感に優れ、疎水性に富み、しかも化粧持ちの良好な化粧料を得る目的で、例えば、アクリル−シリコーン系グラフト共重合体で表面被覆した粉体についての提案がされている（特許文献１参照）。【０００４】
また、樹脂粉体を多孔質化することで付着性を改良する方法もある。多孔質化する方法としては、単量体と有機溶剤を含む油層を水中媒体中で懸濁重合させた後、有機溶剤を蒸留して多孔質樹脂粒子を得る方法があり、このようにすることで、より吸油量を増やして化粧もちを改善させることが提案されている（特許文献２参照）。【０００５】
また、特許文献３では、化粧料に多用されているシリコーン重合体に対し、撥水性を与えると同時に、皮膚などへの密着性の向上や、共存する油剤への相溶性が望まれているものの、相溶性向上のためシリコーン重合体に長鎖アルキル基（疎水性基）を導入すれば親水性が失われ、密着性を向上させるために親水性基を導入すれば疎水性が失われ、相溶性と密着性を同時に解決することは困難であるとしている。この課題に対し、特許文献３では、特定の構造のシリコーンマクロモノマーを特定量含む、異なる４種のモノマー単位を共重合してなる共重合体とすることで、撥水性を与えると同時に、皮膚などへの密着性を向上させ、化粧もちを改善できるとしている。
【先行技術文献】
【特許文献】
【０００６】
【特許文献１】特開平０５−３３９１２５号公報
【特許文献２】特開２０１３−２２７５３５号公報
【特許文献３】特開２０１２−０７２０８１号公報
【発明の概要】
【発明が解決しようとする課題】
【０００７】
しかしながら、上記したメチルハイドロジェンポリシロキサンを焼き付ける方法では、使用する樹脂ビーズや反応条件によっては不均一な表面処理となる場合や、焼き付け温度によっては樹脂が熱劣化するといった問題があった。また、本発明者の検討によれば、特許文献１で提案されている、シリコーン−アクリル系グラフト共重合体を粉体表面に被覆する方法では、粉体によっては吸着が十分ではなく、併用する油剤等の分散媒の種類によっては、粉体表面から被覆樹脂が剥離したりする場合があり、樹脂粉体の改質効果が十分なものとは言い難かった。【０００８】
また、本発明者の検討によれば、特許文献２で提案されている多孔質樹脂粉体は、例えば、化粧料として使用した場合に、比表面積の高い粉体が過度な吸水作用や吸湿作用を引き起こすため、結果として、皮脂分泌を促進し、化粧崩れを起こし易い場合があり、樹脂粉体の改質効果として十分なものとは言い難かった。【０００９】
また、特許文献３では、特定の構造の重合性を有するシリコーンマクロモノマーを含むモノマー単位を共重合した共重合体を利用することで、べたつきが少なく、なめらかに伸び、さっぱりとした使用感を与え、撥水性に富むシリコーン重合体の性質を化粧料に付与できるとしている。しかし、本発明者の検討によれば下記の課題があった。特定の構造の重合性を有するシリコーンマクロモノマーを含むモノマー単位を共重合した共重合体を樹脂粉体表面に被覆する方法では、上記と同様に、粉体によっては吸着が十分ではなく、併用する油剤等の分散媒の種類によっては、粉体表面から被覆樹脂が剥離したりする場合があり、樹脂粉体の改質効果が十分なものとは言い難かった。更に、特定の構造の重合性を有するシリコーンマクロモノマーを含むモノマー単位を共重合した共重合体を化粧料に添加する方法では、化粧料に含まれる比表面積が高い他の粉体にも同時に作用するため、樹脂ビーズ表面に十分な量で吸着できなくなる場合や、前記共重合体が皮膚にも吸着するため、使用感としてつっぱり感を生ずる場合があり、化粧料としての改良効果が十分なものとは言い難かった。【００１０】
上記した実情から、本発明者は、原材料として使用することで、製品に撥水性と吸油性とを併せて付与することができる、例えば、化粧料の原料に使用した場合に、水や汗によっても化粧崩れが生じにくく、肌への伸びがよく、しかもべたつき感のない製品の実現を可能にできる樹脂ビーズを開発することの有用性を認識するに至った。【００１１】
従って、本発明の目的は、このような状況に鑑みてなされたものであって、添加することで、例えば化粧料などに用いた場合に、その製品に、高いレベルで安定した撥水性及び吸油性を併せて付与することができ、その結果、肌への伸びがよく、べたつき感がなく、しかも優れた化粧もちを可能にできる樹脂ビーズ、この樹脂ビーズの製造方法、及び、これを用いた優れた特性の各種製品を提供することにある。
【課題を解決するための手段】
【００１２】
上記の目的は、下記の本発明によって達成される。すなわち、本発明は、共重合可能な官能基を有する単量体を複数含む単量体混合物を、少なくとも、非重合性のシリコーン化合物が存在している状態で懸濁重合してなり、且つ、表面が粗面化している樹脂粒子であることを特徴とする樹脂ビーズを提供する。【００１３】
上記の樹脂ビーズの好ましい形態としては、下記のものが挙げられる。すなわち、前記非重合性のシリコーン化合物の前記懸濁重合の際における存在量が、樹脂の形成成分である前記単量体混合物１００質量部に対して１．０〜３０質量部の割合で添加されていること；前記非重合性のシリコーン化合物が、シリコーン重合体であること；前記非重合性のシリコーン化合物が、シリコーンアクリル共重合体、ポリエーテル変性シリコーン、ポリエーテル・アルキル変性シリコーン及びシリコーンエラストマーからなる群から選択されるいずれかであること；前記共重合可能な官能基を有する単量体が、（メタ）アクリレート系であること；前記単量体混合物中に、共重合可能な官能基を複数有する単量体を含み、且つ、その含有量が１０質量％以上であること；前記共重合可能な官能基を複数有する単量体が、ジ（メタ）アクリレートであること；更に、顔料が存在している状態で懸濁重合してなること；前記樹脂粒子の体積平均粒子径が２０μｍ以下であることが挙げられる。【００１４】
本発明は、別の実施形態として、前記樹脂ビーズのいずれかを製造するための樹脂ビーズの製造方法であって、共重合可能な官能基を有する単量体を複数含む単量体混合物、非重合性のシリコーン化合物、重合開始剤、及び必要に応じて顔料を含む重合性溶液を、分散安定化剤を溶解した水相で懸濁重合させて、少なくとも撥水性を有し、且つ、その表面が粗面化した樹脂ビーズを得ることを特徴とする樹脂ビーズの製造方法を提供する。【００１５】
本発明は、別の実施形態として、樹脂ビーズを含有してなる、化粧料、外皮用薬、塗料、成形体、フィルム、コーティング剤及び樹脂組成物からなる群から選ばれるいずれかの製品であって、樹脂ビーズが、前記いずれかの樹脂ビーズであることを特徴とする撥水性及び吸油性を有する製品を提供する。
【発明の効果】
【００１６】
上記本発明によれば、樹脂ビーズが、例えば（メタ）アクリレート系などの、共重合可能な官能基を有する単量体を複数含む単量体混合物を、非重合性のシリコーン化合物が存在している状態で懸濁重合してなるため、その内部に非重合性のシリコーン化合物が固定化されており、該樹脂ビーズを添加した製品は、十分な撥水性が安定的に付与された従来にない特性のものとなる。更に、樹脂ビーズを構成している、例えば、アクリル樹脂のような樹脂部と、非重合性のシリコーン化合物との水親和力の違いから、樹脂粉体界面に不均化が生じ、図１に示したように、樹脂粒子表面が粗面化されて表面積が増大するため、吸油量が増加した優れた吸油性を併せ持つ樹脂ビーズとなる。このため、本発明の樹脂ビーズは、化粧料などに用いた場合に、十分な撥水性と、吸油効果とを安定的に同時に実現でき、優れた化粧もちを可能にできるので、特に、適用することにで顕著な効果が得られる。
【図面の簡単な説明】
【００１７】
【図１】実施例１の樹脂ビーズの樹脂粒子表面状態を観察した際の、電子顕微鏡写真の図である。
【発明を実施するための形態】
【００１８】
以下に、本発明の好ましい実施形態を挙げて、本発明について詳述する。本発明者は、化粧もちに優れた樹脂ビーズを実現させるために種々検討した結果、樹脂ビーズ内部に非重合性のシリコーン化合物が固定化されて含有されており、且つ、樹脂粒子表面が粗面化している樹脂ビーズを新たに見出した。そして、この樹脂ビーズを利用することで、優れた撥水性と吸油性（吸油効果）を安定的に同時に実現でき、例えば、この樹脂ビーズを化粧料に利用した場合には、汗などに含まれる水や体脂等により生じる化粧崩れを低減することができ、先に挙げた従来技術の課題をみごとに解決できることを見出して本発明に到達したものである。
【００１９】
本発明の樹脂ビーズは、共重合可能な官能基を有する単量体を複数含む単量体混合物を、少なくとも、非重合性のシリコーン化合物が存在している状態で懸濁重合してなることを特徴とする。本発明の樹脂ビーズを構成する非重合性のシリコーン化合物は、非重合性のものであれば特に限定されず、適応する公知の非重合性のシリコーン化合物ならばいずれのものも使用できる。例えば、その使用目的を勘案して、化粧料、塗り薬や貼り薬といった外皮用薬、塗料、成形体、フィルム、コーティング剤、樹脂組成物に適したものを適宜に用いればよい。特に、化粧料の原料として用いられているシリコーンであって非重合性のものが好適である。
【００２０】
本発明で使用する非重合性のシリコーン化合物としては、シリコーン重合体であることが好ましい。具体的なものとしては、以下のものが挙げられる。例えば、ポリエーテル変性系シリコーン、ポリエステル変性系シリコーン、アクリル変性系シリコーン、ポリエーテルエステル変性系シリコーン、ポリエーテルアルキル変性系シリコーン、ポリエーテルアクリル変性系シリコーン、ポリエステルアクリル変性系シリコーン、ポリグリセリン変性系シリコーン、ポリグリセリンアルキル変性系シリコーン、フェニル変性系シリコーン、アミノ変性系シリコーン、カルビノール変性系シリコーン、ポリアルコキシ変性系シリコーン、アミノポリエーテル変性系シリコーン、アミドアルキル変性系シリコーン、アミノグリコール変性系シリコーン、アミノフェニル変性系シリコーン、ポリエーテルシリコーンアルキル共変性系シリコーン、ポリグリセリンシリコーンアルキル共変性系シリコーン、アルキルシリコン共変性系シリコーンなどの、各種の有機基による変性シリコーンや、シリコーンアクリル共重合体、シリコーンエラストマー、トリメチルシロキシケイ酸系シリコーン（架橋構造を有するシリコーン油）、熱変性シリコーン、高分子系シリコーン等の重合体が挙げられる。また、これらの構造は直鎖でも分岐でも環状構造でもよく、また、高重合や架橋構造やグラフト重合されていてもよい。これらの非重合性のシリコーン化合物は、単独でまたは２種類以上使用してもよい。また、本発明者の検討によれば、その用途にもよるが、シリコーン化合物の中でも、化粧料適性に優れるシリコーンアクリル共重合体系シリコーン、ポリエーテル変性シリコーン、ポリエーテル・アルキル変性シリコーン、シリコーンエラストマー系シリコーンなどの公知の非重合性のシリコーン化合物がより好適に使用できる。
【００２１】
本発明の樹脂ビーズは、少なくとも上記したような非重合性のシリコーン化合物が存在している状態で、共重合可能な官能基を有する単量体を複数含む単量体混合物を懸濁重合してなり、且つ、少なくともその樹脂粒子表面が粗面化されている樹脂粒子（共重合体）であることを特徴とする。本発明の樹脂ビーズを構成する樹脂成分は、特に限定されず、適応する公知の樹脂ならばいずれのものも使用できる。例えば、その使用目的を勘案して、化粧料、外皮用薬、塗料、成形体、フィルム、コーティング剤、樹脂組成物に適したものを適宜に用いればよい。具体的には、例えば、（メタ）アクリレート系樹脂、スチレン系樹脂、オレフィン系樹脂、ポリエステル系樹脂、ポリウレタン系樹脂、ポリ（チオ）エーテル系樹脂、ポリスルホン系樹脂、ポリイミド系樹脂、ポリカーボネート系樹脂、ポリアミド系樹脂、エポキシ系樹脂、フェノール系樹脂、メラミン系樹脂や、紫外線硬化樹脂、天然物由来高分子、熱変性シリコーン高分子、熱可塑性エラストマー等が挙げられる。
【００２２】
したがって、本発明の樹脂ビーズの樹脂成分は、上記に挙げた樹脂を形成するための、共重合可能な官能基を有する単量体を複数選択し、これらを組み合わせて重合させたものであればいずれのものでもよい。本発明で使用する共重合可能な官能基を有する単量体（モノマー）のより好適なものとしては、共重合可能な官能基を複数有する、多官能性モノマーや架橋作用性モノマーが挙げられる。これらのモノマーの詳細については後述する。また、本発明者の検討によれば、その用途にもよるが、共重合可能な官能基を有する単量体の中でも、透明性等の化粧料適性に優れる（メタ）アクリレートなどのアクリル系樹脂を形成する単量体がより好ましい。具体的には、公知のアクリル系またはメタクリル系のモノマーが、中でもメタクリル系のモノマーがより好適に使用できる。なお、本明細書中において、（メタ）アクリレートとは、メタクリレートまたはアクリレートを意味する。例えば、メタクリル酸ラウリルなどのメタクリル酸エステル類を好適に用いることができる。
【００２３】
本発明者の検討によれば、本発明の樹脂ビーズを構成する樹脂の形成成分としては、共重合可能な官能基を複数有する単量体を、使用する全単量体中に、１０質量％以上、更には２０質量％以上を含むように構成することが好ましい。すなわち、このように構成することで、懸濁重合によって形成した樹脂ビーズは、非重合性のシリコーン化合物を内部に固定化し、樹脂内での移動を妨げる適性がより向上したものとなるので、例えば、化粧料に使用した場合、より均一で良好な撥水効果が得られ、且つ、該効果をより安定に維持できるものとなる。
【００２４】
本発明で好適に使用される共重合可能な官能基を複数有する単量体としては、共重合可能な、下記に挙げるような、多官能性モノマーや架橋作用性モノマーが挙げられる。共重合可能な多官能性モノマー又は架橋作用性モノマーは、共重合の能力がある二重結合を含む一般的な共重合性モノマーが用いられる。本発明に好適な、このような架橋に適したモノマーとしては、例えば、エチレングリコールジ（メタ）アクリレート、ジエチレングリコールジ（メタ）アクリレート、トリエチレングリコールジ（メタ）アクリレート、などの（ポリ）エチレングリコールジ（メタ）アクリレート、ジプロピレングリコールジ（メタ）アクリレート、トリプロピレングリコールジ（メタ）アクリレート、テトラエチレングリコールジ（メタ）アクリレート、ブタンジオールジ（メタ）アクリレート、ヘキサンジオールジ（メタ）アクリレート、ノナンジオールジ（メタ）アクリレートなどの脂肪族系の２官能（メタ）アクリレートや、トリシクロデカンジメタノールジ（メタ）アクリレート、変性ビスフェノールＡジ（メタ）アクリレート、ビスフェノールＡジグリシジルエーテルジ（メタ）アクリレートなどの脂環或いは芳香族系の２官能（メタ）アクリレートが挙げられる。中でも、（ポリ）エチレングリコールジ（メタ）アクリレート、ヘキサンジオールジ（メタ）アクリレートなどの脂肪族系の２官能（メタ）アクリレートを用いることが好ましく、更に、（ポリ）エチレングリコールジメタクリレート、ヘキサンジオールジメタクリレートなどの脂肪族系の２官能メタクリレートを用いることがより好ましい。
【００２５】
また、ペンタエリスリトールトリ（メタ）アクリレート、トリメチロールプロパントリ（メタ）アクリレート、トリメチロールプロパンエトキシトリ（メタ）アクリレート、グリセリンプロポキシトリ（メタ）アクリレートなどの３官能（メタ）アクリレート、ペンタエリスリトールテトラ（メタ）アクリレート、ペンタエリスリトールエトキシテトラ（メタ）アクリレート、ジトリメチロールプロパンテトラ（メタ）アクリレートなどの４官能（メタ）アクリレート、ジペンタエリスリトールヘキサ（メタ）アクリレートなどの６官能（メタ）アクリレート、及びこれらの誘導体等の（メタ）アクリレート類、キシリレンビスオキセタン、３−エチル−３［［（３−エチルオキセタン−３イル）メトキシ］メチル］オキセタン等のオキセタン類、この他、ウレタンジ（メタ）アクリレート、ウレタントリ（メタ）アクリレート、ポリエステルジ（メタ）アクリレート、ポリエステルトリ（メタ）アクリレートなどの（メタ）アクリレート変性類などが例示できる。
【００２６】
また、本発明者の検討によれば、上記したような単量体を重合してなる樹脂成分を有する本発明の樹脂ビーズは、前記したような非重合性のシリコーン化合物を、樹脂成分に対して下記の範囲で含有してなるものであることが好ましい。すなわち、本発明の樹脂ビーズは、非重合性のシリコーン化合物が、樹脂の形成成分である単量体混合物１００質量部に対して１．０〜３０質量部の割合で使用して含有されていることが好ましい。上記割合が１．０質量部未満であると撥水効果または粗面化効果の発現が少なくなる場合があり、３０質量部を超えると、使用量の増加に見合った顕著な効果が期待できず、経済性に劣る場合があるので好ましくない。樹脂ビーズの用途にもよるが、本発明の樹脂ビーズは、非重合性のシリコーン化合物が、樹脂の形成成分である単量体１００質量部に対して１．０〜２５質量部、更には、１．０〜２０質量部の割合で使用されて含有されていることが好ましい。
【００２７】
また、本発明者の検討によれば、必須の構成成分として、上記した樹脂成分と非重合性のシリコーン化合物を含んでなる本発明の樹脂ビーズは、その用途にもよるが、これらの成分以外に、顔料を含有してもよい。具体的には、上記した非重合性のシリコーン化合物に加えて、顔料が存在している状態で懸濁重合することで、顔料を含有してなる樹脂ビーズとできる。その際に使用する顔料の一例として、二酸化チタン、酸化亜鉛、弁柄（ベンガラ）、黄酸化鉄、黒酸化鉄等の金属酸化物や、法定色素和名の黄色４号、赤色２０２号、青色１号、カーボンブラックなどが挙げられる。また、マイカ、タルク、カオリン、炭酸カルシウムなどの体質顔料や、顔料を分散させる界面活性剤や分散剤を含有してもよい。更に、紫外線吸収成分を含有してもよく、その一例として、微粒子二酸化チタン、微粒子酸化亜鉛、ケイ皮酸系紫外線吸収剤、ジベンゾイルメタン系紫外線吸収剤などが挙げられる。
【００２８】
また、これらの構成成分を含んでなる本発明の樹脂ビーズは、体積平均粒子径が２０μｍ以下の大きさの微粒子であることが好ましく、体積平均粒子径が１５μｍ以下の範囲内の微粒子であることがより好ましい。前記の範囲内である場合、本発明の樹脂ビーズは、例えば、化粧料用の樹脂ビーズに要求される特性の、滑り性やソフトフォーカス性を効果的に発現させることができる。
【００２９】
本発明の樹脂ビーズの製造方法は、共重合可能な官能基を有する単量体を複数含む単量体混合物、非重合性のシリコーン化合物、重合開始剤、及び必要に応じて顔料を含む重合性溶液を、分散安定化剤を溶解した水相で懸濁重合させることを特徴とする。このように構成することで、少なくとも撥水性を示し、且つ表面が粗面化した樹脂粒子を安定して製造することができ、均一で、良好な撥水性と吸油効果を併せ持つ本発明の樹脂ビーズが得られる。なお、本発明において規定する「単量体混合物」とは、反応時に２以上の単量体が併存していることを意味しており、後述するように、必ずしも複数の単量体を予め混合した状態にすることを意味したものではない。本発明では、水相で懸濁重合させるための油相の重合性溶液を、例えば、下記のようにして調製し、これを用いて樹脂ビーズを得ることが好ましい。まず、予め、単量体混合物と、非重合性のシリコーン化合物と、重合開始剤と、必要に応じて有機溶剤を添加して混合して、油相となる重合性溶液を調製する。そして、このようにして調製した重合性溶液を、分散安定化剤を溶解した水相で懸濁重合させることで、非重合性のシリコーン化合物を内部に固定化して含有してなる本発明の樹脂ビーズを安定して容易に得ることができる。
【００３０】
上記において使用する重合開始剤としては、本発明の目的を達成し得るものであれば、公知のいずれのものを使用してよい。具体的には、下記に挙げるようなものを使用することができる。例えば、過酸化物系では、ラウリルパーオキサイド、ベンゾイルパーオキサイド、ｔ−ブチルパーオキシ（２−エチルヘキサエイト）などが挙げられ、アゾ化合物では、２，２’−アゾビスイソブチロニトリル、２，２’−アゾビス（２，４−ジメチルバレロニトリル）、２，２’−アゾビスイソラク酸アルキルエステルなどが挙げられる。これらは単独で使用しても、又は２種類以上組み合わせて使用してもよい。
【００３１】
本発明の製造方法に有機溶剤を用いる場合、公知のいずれのものも好ましく使用できる。本発明において、好適に使用できる有機溶剤としては、例えば、下記のものが挙げられる。例えば、酢酸エチル、酢酸ブチル等のエステル系溶剤、メチルエチルケトン、メチルイソブチルケトン等のケトン系溶剤や、ｎ−ブタノール等のアルコール類や、エチルセロソルブ、ブチルセロソルブ、エチレングリコールジエチルエーテル等のエーテル系溶剤や、ジプロピレングリコールモノメチルエーテル等のグリコールエーテル系溶剤や、プロピレングリコールモノメチルエーテルアセテート等のグリコールエステル系溶剤等を用いることができるが、特に限定されない。これらは単独で使用しても、或いは２種類以上を組み合わせて使用してもよい。
【００３２】
本発明の主旨を損なわない範囲で、樹脂ビーズを内部に空孔を有する多孔質構造にすることもできる。この際に用いる多孔質の樹脂ビーズの製造方法は、公知のいずれのものも好ましく使用できる。製造方法として有機溶剤を用いる場合において、公知のものを使用できる。この場合に好適に使用できる有機溶剤としては、上記した有機溶剤に加えて、例えば、ｎ−ヘキサン、ｎ−オクタン、ｎ−ドデカン等の飽和脂肪族炭化水素類も用いることができるが、特に限定されない。これらは単独で使用しても、或いは２種類以上組み合わせて使用してもよい。
【００３３】
本発明の樹脂ビーズの製造方法で行う懸濁重合は、脱イオン水に、分散安定化剤（保護コロイド）を溶解した水媒体（水相）を調製し、このように調製した水媒体中に、上記した構成の重合性溶液を撹拌しながら混合して行う。この際、必要ならばホモジナイザーなどの乳化装置を用いて重合性溶液の懸濁液滴径を調整するとよい。ホモジナイザーなどは、その回転数を変えてせん断力を調整することにより、容易に重合性溶液の懸濁液滴径を調整でき、その結果、懸濁重合して得られる樹脂粒子の粒子径を適宜に調整することが可能になる。
【００３４】
ホモジナイザーなどの乳化装置により作成された懸濁液滴は、液滴調整中や重合装置への移送中や重合過程中に液滴の破壊や合一など不具合が発生しないように、分散安定化剤の種類、濃度を設定することが好ましい。本発明において好適に使用される分散安定化剤としては、メチルセルロース、ポリビニルアルコール、アクリル酸ソーダなどの水溶性高分子、ハイドロキシアパタイト、第３リン酸カルシウム、炭酸カルシウムなどの無機塩類が挙げられる。これらは単独で使用しても、或いは２種類以上組み合わせて使用してもよい。
【００３５】
上記のようにして得られた懸濁液は、例えば、温度６０〜８０℃にて３〜１０時間加熱し懸濁重合を行うことにより、本発明の樹脂ビーズが得られる。更に、洗浄工程にて分散安定剤などを除去した後、脱イオン水等に解膠して分散し、再度洗浄工程にて溶解物を除去し、必要があれば洗浄を繰り返した後、乾燥する。凝集した状態で得られた粒子は、解砕して粉状の樹脂ビーズが得られる。上記のようにして得られる、本発明の、少なくとも撥水性を有し、且つ、その表面が粗面化した樹脂ビーズは、化粧料、塗り薬や貼り薬といった外皮用薬、塗料、成形体、フィルム、コーティング剤、樹脂組成物の構成材料に利用できる。実施例では、化粧料として用いる場合を応用例として説明するが、本発明は、これに限定されるものではない。
【実施例】
【００３６】
以下、本発明を、実施例及び比較例を挙げて更に詳細に説明するが、本発明は、これらの実施例により限定されるものではない。なお、文中「部」または「％」とあるのは質量基準である。【００３７】
実施例及び比較例では、特に記載がない限り、懸濁重合の水相を構成する分散安定剤には、部分ケン化ポリビニルアルコールを用い、重合開始剤には、アゾ化合物を用いた。具体的には、分散安定剤には、部分ケン化ポリビニルアルコール（以下、これを「ＰＶＡ」と略記）である、クラレ社製のポバール２０５（商品名）を用い、重合開始剤には、２，２’−アゾビス（２，４−ジメチルバレロニトリル）である、和光純薬工業社製のＶ−６５（以下、Ｖ−６５と略記）を使用した。【００３８】
＜実施例１＞（重合性モノマー液中に、非重合性のシリコーンアクリル共重合体を含有させて製造した例）
まず、予め調製した、ポリエチレングリコールジメタクリレート（新中村化学工業社製、商品名：ＮＫ１Ｇ）２００部にＶ−６５を４部溶解した溶液に、ラウリルメタアクリレート（花王社製、商品名：ＬＭＡ）２００部と、非重合性のシリコーンアクリル共重合体（信越化学工業社製、商品名：ＫＰ−５７８、有効成分１００％）２８部を加え、これらを均一に撹拌混合し、重合性モノマー液を調製した。上記で使用したＫＰ−５７８は、アクリルポリマーと、ジメチルポリシロキサンからなるグラフト共重合体である。２５℃における粘度は、１５０〜２００ｍＰａ・ｓである。【００３９】
次に、別の容器に、イオン交換水１６００部に、分散安定剤としてＰＶＡを８０部溶解した水相中に、上記で調製した重合性モノマー液を加えて混合し、ディゾルバーにて２５００ｒｐｍで５分間撹拌した後、更に、ホモジナイザーを用いて８０００ｒｐｍで５分間撹拌して、均一な懸濁液を得た。【００４０】
次に、撹拌機、窒素ガス導入管を備え付けた重合装置の反応缶に、上記で得た懸濁液を仕込み、７０℃、６時間続けて重合反応を行った。冷却後、この懸濁液から生成した樹脂微粒子を濾過洗浄した。このようにして得られた樹脂ビーズを、イオン交換水に再解膠した後、懸濁液から微粒子を濾過洗浄した。更に、乾燥、解砕処理を行って、非重合性のシリコーン化合物を内部に固定化して含有してなる樹脂ビーズを得て、これを本実施例の樹脂ビーズとした。【００４１】
＜実施例２＞（重合性モノマー液中に、非重合性のポリエーテルアルキル共変性シリコーンを含有させて製造した例）
まず、ヘキサンジオールジメタクリレート（新中村化学工業社製、商品名：ＮＫエステル  ＨＤ−Ｎ）２００部に、メタクリル酸ブチル（三菱レイヨン社製）２００部と、非重合性のポリエーテルアルキル共変性シリコーン（信越化学工業社製、商品名：ＫＳＧ−３１０、有効成分２５〜３５％）８０部と、予め調製した、プロピレングリコールモノメチルエーテルアセテート２０部にＶ−６５を４部溶解した溶液を加えた。そして、これらを均一に撹拌混合し、重合性モノマー液を調製した。次に、別の容器に、イオン交換水１６００部に、分散安定剤としてＰＶＡを８８部溶解した水相を用いて行った以外は、実施例１と同様に、その後の洗浄などの操作を行い、非重合性のシリコーン化合物を内部に含有してなる樹脂ビーズを得て、これを本実施例の樹脂ビーズとした。上記で使用したＫＳＧ−３１０は、ポリエーテルアルキル共変性シリコーン２５〜３５％と、ミネラルオイルの混合物で、化粧品に使用されている材料である。【００４２】
＜実施例３＞（重合性モノマー液中に、非重合性のシリコーンエラストマーを含有させて製造した例）
予め調製した、ヘキサンジオールジメタクリレート（新中村化学工業社製、商品名：ＮＫエステル  ＨＤ−Ｎ）８０部にＶ−６５を４部溶解した溶液に、ラウリルメタアクリレート（花王社製、商品名：ＬＭＡ）３２０部と、非重合性のシリコーンエラストマー（東レ・ダウコーニング社製、商品名：９０４０Ｓ．Ｅ．Ｂ、有効成分１５％）１００部を加え、これらを均一に撹拌混合し、重合性モノマー液を調製した以外は実施例１と同様に操作し、非重合性のシリコーン化合物を内部に固定化して含有してなる樹脂ビーズを得て、これを本実施例の樹脂ビーズとした。上記で使用したシリコーンエラストマー（商品名：９０４０Ｓ．Ｅ．Ｂ）は、ジメチコンクロスポリマー１２％とシクロペンタシロキサン８８％の混合物である。【００４３】
＜実施例４＞（重合性モノマー液中に、非重合性のポリエーテル・アルキル共変性シリコーンを含有させて製造した例）
まず、ヘキサンジオールジメタクリレート（新中村化学工業社製、商品名：ＮＫエステル  ＨＤ−Ｎ）２００部に、メタクリル酸ブチル（三菱レイヨン社製）２００部と、非重合性のポリエーテル・アルキル共変性シリコーン（信越化学工業社製、商品名：ＫＦ−６０３８、有効成分１００％）８部を加え、予め調製した、プロピレングリコールモノメチルエーテルアセテート２０部にＶ−６５を４部溶解した溶液を加えた。そして、これらを均一に撹拌混合し、重合性モノマー液を調製した以外は、実施例１と同様に、その後の洗浄などの操作を行い、非重合性のシリコーン化合物を内部に含有してなる樹脂ビーズを得て、これを本実施例の樹脂ビーズとした。上記で使用したシリコーン共重合体は、ポリエーテル・アルキル共変性シリコーン界面活性剤（ＨＬＢ＝３．０）として市販されているものであり、ラウリルＰＥＧ−９ポリジメチルシロキシエチルジメチコンである。【００４４】
＜実施例５＞（重合性モノマー液中に、非重合性のポリエーテル変性シリコーンを含有させて製造した樹脂ビーズの例）
まず、予め調製した、ポリエチレングリコールジメタクリレート（新中村化学工業社製、商品名：ＮＫ１Ｇ）２００部にＶ−６５を４部溶解した溶液に、ヘキサンジオールジメタクリレート（新中村化学工業社製、商品名：ＮＫエステル  ＨＤ−Ｎ）２００部と、非重合性のポリエーテル変性シリコーン（信越化学工業社製、商品名：ＫＦ−６０１６、有効成分１００％）６０部を加え、これらを均一に撹拌混合し、重合性モノマー液を調製した以外は実施例１と同様に操作し、非重合性のシリコーン化合物を内部に固定化して含有してなる樹脂ビーズを得て、これを本実施例の樹脂ビーズとした。上記で使用したシリコーン共重合体は、ポリエーテル変性シリコーン界面活性剤（ＨＬＢ＝４．５）として市販されており、ＰＥＧ−９・メチルエーテルジメチコンである。【００４５】
＜実施例６＞（重合性モノマー液中に、非重合性のシリコーンアクリル共重合体を含有させて製造した多孔質樹脂ビーズの例）
まず、予め調製した、ポリエチレングリコールジメタクリレート（新中村化学工業社製、商品名：ＮＫ１Ｇ）２００部に、Ｖ−６５を４部溶解した溶液に、ラウリルメタアクリレート（花王社製、商品名：ＬＭＡ）２００部と、実施例１で使用したと同様の非重合性のシリコーンアクリル共重合体（信越化学工業社製、商品名：ＫＰ−５７８、有効成分１００％）３６部と、プロピレングリコールモノメチルエーテルアセテート４００部を加え、これらを均一に撹拌混合し、重合性モノマー液を調製した以外は実施例１と同様に操作し、非重合性のシリコーン化合物を内部に固定化して含有してなる多孔質樹脂ビーズを得て、これを本実施例の樹脂ビーズとした。この例では、単量体と有機溶剤であるプロピレングリコールモノメチルエーテルアセテートを含む油層を水中媒体中で懸濁重合するため、得られる樹脂ビーズは多孔質となる。【００４６】
＜実施例７＞（二酸化チタンを分散させた重合性モノマー液中に非重合性のシリコーンアクリル共重合体を含有させて製造した例）
まず、二酸化チタン（石原産業社製、商品名：タイペークＰＦＣ４０７）８０部と、ラウリルメタアクリレート（花王社製、商品名：ＬＭＡ）２００部と、実施例１で使用したと同様の非重合性のシリコーンアクリル共重合体（信越化学工業社製、商品名：ＫＰ−５７８、有効成分１００％）３６部とを加え分散し、予め二酸化チタンの分散液を調製した。この分散液に、予め調整したポリエチレングリコールジメタクリレート（新中村化学工業社製、商品名：ＮＫ１Ｇ）２００部にＶ−６５を４部溶解した溶液を均一に撹拌混合し、重合性モノマー液を調製した以外は実施例１と同様に操作し、非重合性のシリコーン化合物と二酸化チタンとを内部に含有してなる樹脂ビーズを得て、これを本実施例の樹脂ビーズとした。【００４７】
＜比較例１＞（重合性モノマー液にシリコーン化合物を含有させていない場合の例）
実施例１で用いたと同様に、予め調製したポリエチレングリコールジメタクリレート（新中村化学工業社製、商品名：ＮＫ１Ｇ）２００部にＶ−６５を４部溶解した溶液に、ラウリルメタアクリレート（花王社製、商品名：ＬＭＡ）２００部を加え、これらを均一に撹拌混合し、重合性モノマー液を調製した以外は実施例１と同様に操作し、本比較例の樹脂ビーズを得た。得られた樹脂ビーズは、シリコーン化合物を含有しないものである。【００４８】
＜比較例２＞（比較例１のビーズにシリコーン化合物を被覆処理した場合の例）
比較例１で得た樹脂ビーズ１００部をヘンシルミキサーに投入し、これに予めイソプロピルアルコール７部に、実施例１で使用したシリコーンアクリル共重合体（信越化学工業社製、商品名：ＫＰ−５７８、有効成分１００％）７部を溶解した溶液を注入して、均一に撹拌混合した後、乾燥、解砕処理を行って、本比較例の樹脂ビーズを得た。得られた樹脂ビーズは、シリコーン化合物が樹脂ビーズ表面に被覆したものとなる。【００４９】
＜比較例３＞（重合性モノマー液にシリコーン化合物を含有させていない多孔質ビーズ場合の例）
実施例４で用いたと同様に、予め調製したポリエチレングリコールジメタクリレート（新中村化学工業社製、商品名：ＮＫ１Ｇ）２００部にＶ−６５を４部溶解した溶液に、ラウリルメタアクリレート（花王社製、商品名：ＬＭＡ）２００部とプロピレングリコールモノメチルエーテルアセテート４００部を加え、これらを均一に撹拌混合し、重合性モノマー液を調製した以外は実施例４と同様に操作し、本比較例の多孔質樹脂ビーズを得た。得られた樹脂ビーズは、実施例４と同様に多孔質であるが、シリコーン化合物を含有しないものである。【００５０】
＜比較例４＞（二酸化チタンを分散させた重合性モノマー液中にシリコーン化合物を含有させていない場合の例）
まず、二酸化チタン（石原産業社製、商品名：ＰＦＣ４０７）８０部と、ラウリルメタアクリレート（花王社製、商品名：ＬＭＡ）２００部とを加え分散し、予め二酸化チタンの分散液を調整した。この分散液に、予め調整したポリエチレングリコールジメタクリレート（新中村化学工業社製、商品名：ＮＫ１Ｇ）２００部にＶ−６５を４部溶解した溶液を均一に撹拌混合し、重合性モノマー液を調製した以外は実施例１と同様に操作し、本比較例の樹脂ビーズを得た。得られた樹脂ビーズは、懸濁重合時に二酸化チタンを含有させた点と、樹脂組成が実施例７と同様であるが、シリコーン化合物を含有しないものである。【００５１】
＜評価＞
実施例及び比較例の各樹脂ビーズについて、その体積平均粒子径を測定し、更に、以下のようにして、撥水性と吸油量（吸油性）と樹脂粒子表面状態を評価した。【００５２】
（体積平均粒子径の測定）
実施例１〜７及び比較例１〜４の各樹脂ビーズの体積平均粒子径を、コールターカウンター（ベックマン・コールター社製）で測定した。そして、得られた結果を表１にまとめて示した。【００５３】
（撥水性の評価）
実施例１〜７及び比較例１〜４の各樹脂ビーズにおける撥水性を下記のようにして観察し、以下の基準で評価した。具体的には、５０ｍｌの試験管に２０ｍｌのイオン交換水を入れ、その中に樹脂ビーズ０．５ｇを投入した後、スパチュラーで軽く撹拌した。そして、１日後に樹脂ビーズが表面に浮いているか否かを観察して、その沈降状態で撥水性を評価した。評価基準は、樹脂ビーズが完全に浮いている状態を○、一部沈降している場合を△、ほぼ沈降している場合を×として、評価した。その結果を表１にまとめて示した。【００５４】
（吸油量の測定）
実施例１〜７及び比較例１〜４の各樹脂ビーズにおける吸油量を下記のようにして測定し、吸油性を評価した。具体的には、５．０ｇの各樹脂ビーズに脂肪酸トリグリセリド（花王社製、商品名：ココナードＭＴ）を徐々に滴下してヘラで混ぜ合わせた。滴下が進むと樹脂ビーズが徐々に濡れ、樹脂ビーズがひと塊に纏まった時点の滴下量（ｇ）を樹脂ビーズの吸油量とし、吸油性（吸油効果）を評価した。その結果を表１にまとめて示した。【００５５】
（樹脂粒子表面状態の観察）
実施例１〜７及び比較例１〜４の各樹脂ビーズの樹脂粒子表面状態を走査型電子顕微鏡（ＥＬＩＯＮＩＸ製、ＥＲＡ−８０００）で観察した。５０００倍での観察結果で、樹脂粒子表面が平滑である場合を「平滑」とし、粗面化されている場合を「粗面」とし、顔料を内部に含有した状態にできず樹脂表面に吸着・凝集している場合を「顔料吸着」とし、多孔である場合を「多孔」としてそれぞれ表現し、その結果を表１にまとめて示した。図１に、実施例１の樹脂ビーズの樹脂粒子表面状態を観察した、電子顕微鏡写真の図を示した。樹脂粒子表面の状態が、図１のような粗面化状態である場合を、本発明で規定する「粗面化している」状態とした。【００５６】
2016006540.tif 000003
【００５７】
（化粧料への使用−１）
実施例１〜６及び比較例１〜３の各樹脂ビーズをそれぞれに用い、これを表２に記載した各成分とともに表２に示した配合量で配合することにより、実施例８〜１３及び比較例５〜７の化粧料−１をそれぞれ製造し、その使用性について評価した。より具体的には、以下のようにして化粧料を製造した。まず、表２に記載したように、従来より化粧料の原料に用いられている、シリコーン処理された各粉体（マイカ、タルク、微粒子酸化チタン、硫酸バリウム）と、実施例及び比較例の各樹脂ビーズとを表２に記載の量で配合し、均一になるまで混合して粉体混合物とした。そして、得られた粉体混合物と、予め、従来より化粧料の原料に用いられている、ワセリン、スクワラン、トリオクタン酸グリセリルを混合したものを加えて、均一なるまで混合した。そして、これを容器に充填し、必要に応じてプレス成型して、それぞれに異なる樹脂ビーズを含有した各化粧料−１を得た。得られた各化粧料−１を用いて、表４に示した項目の使用性について、表４に示す評価基準で評価し、結果を表４にまとめて示した。【００５８】
2016006540.tif 000004
【００５９】
（化粧料への使用−２）
実施例７及び比較例４の各樹脂ビーズをそれぞれに用い、これを表３に記載した各成分とともに表３に示した配合量で配合することにより、実施例１４と比較例８の化粧料−２をそれぞれ製造し、その使用性について評価した。より具体的には、以下のようにして化粧料−２を製造した。まず、表３に記載の油相成分を混合した後、この油相成分に、表３に記載の粉体成分を予め均一になるまで混合した粉体混合物を添加してディスパーで分散した。そして、この中に、表３に記載の水溶性成分を撹拌しながら添加し、得られた混合物を乳化させて、乳化液状のファンデーションである化粧料−２をそれぞれ得た。表中の成分には、いずれも、従来より化粧料の原料に用いられているものを用いた。得られた化粧料−２を用いて、表４に示す項目の使用性について、表４に示す評価基準で評価し、結果を表４にまとめて示した。【００６０】
2016006540.tif 000005
【００６１】
2016006540.tif 000006
【００６２】
（評価結果）
実施例１〜７の樹脂ビーズと、比較例１〜４の樹脂ビーズとを比較すると、表１に示したように、実施例１〜７の樹脂ビーズは、いずれも比較例の各樹脂ビーズと比べて明らかに撥水性に優れ、更に、樹脂表面が粗面化されており（図１参照）、比較例３の多孔質樹脂ビーズと同等の吸油量があり、吸油性に優れていることが確認できた。また、実施例１〜７の樹脂ビーズをそれぞれに使用して製造した実施例８〜１４の各化粧料は、比較例１〜４の樹脂ビーズをそれぞれに使用して製造した比較例５〜８の各化粧料と比較すると、べたつきがなく、伸び広がりも軽く、おさまりも良く、化粧もちの良い化粧料となった。この結果、本発明の実施例の樹脂ビーズを用いることで、化粧崩れ防止効果を示す化粧料を得ることができることが確認された。また、塗り薬や貼り薬といった外皮用薬、塗料、成形体、フィルム、コーティング剤、樹脂組成物においても、同様に、本発明の樹脂ビーズを用いることで、その製品に、高いレベルで安定した撥水性及び吸油性の付与ができ、本発明の樹脂ビーズは、機能性を付与できる材料として有用であることがわかった。
【産業上の利用可能性】
【００６３】
本発明の樹脂ビーズは、樹脂ビーズそのものがシリコーン化合物を含有し、且つ、樹脂ビーズ内部にシリコーン化合物が固定化されており、加えて、樹脂ビーズ表面が粗面化されていることから、これを用いることで、製品に、安定した撥水性と吸油効果を同時に実現できる有用な材料となる。このため、本発明の樹脂ビーズを、例えば、化粧料に用いることで、安定した撥水性、吸油性があり、良好な化粧もちを実現した製品を得ることができる。したがって、本発明の樹脂ビーズは、このような特性や機能を求める分野、例えば、化粧料、外皮用剤、塗料、成形体、フィルム、コーティング剤、樹脂組成物への使用に最適であり、多様な用途での使用が期待される。
【図１】
2016006540.tif 000007
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
共重合可能な官能基を有する単量体を複数含む単量体混合物を、少なくとも、非重合性のシリコーン化合物（但し、単量体を吸収するラジカル重合性不飽和結合を有さないオルガノポリシロキサン粒子を除く）が存在している状態で懸濁重合してなる、前記シリコーン化合物が内部に含有されてなり、且つ、表面が粗面化している樹脂粒子であることを特徴とする樹脂ビーズ。
【請求項２】
前記非重合性のシリコーン化合物の前記懸濁重合の際における存在量が、樹脂の形成成分である前記単量体混合物１００質量部に対して１．０〜３０質量部の割合で添加されている請求項１に記載の樹脂ビーズ。
【請求項３】
前記非重合性のシリコーン化合物が、シリコーン重合体である請求項１又２に記載の樹脂ビーズ。
【請求項４】
前記非重合性のシリコーン化合物が、シリコーンアクリル共重合体、ポリエーテル変性シリコーン、ポリエーテル・アルキル変性シリコーン及びシリコーンエラストマーからなる群から選択されるいずれかである請求項１又は２に記載の樹脂ビーズ。
【請求項５】
前記共重合可能な官能基を有する単量体が、（メタ）アクリレート系である請求項１〜４のいずれか１項に記載の樹脂ビーズ。
【請求項６】
前記単量体混合物中に、共重合可能な官能基を複数有する単量体を含み、且つ、その含有量が１０質量％以上である請求項１〜５のいずれか１項に記載の樹脂ビーズ。
【請求項７】
前記共重合可能な官能基を複数有する単量体が、ジ（メタ）アクリレートである請求項６に記載の樹脂ビーズ。
【請求項８】
更に、顔料が存在している状態で懸濁重合してなる請求項１〜７のいずれか１項に記載の樹脂ビーズ。
【請求項９】
前記樹脂粒子の体積平均粒子径が２０μｍ以下である請求項１〜８のいずれか１項に記載の樹脂ビーズ。
【請求項１０】
請求項１〜９のいずれか１項に記載の樹脂ビーズを製造する樹脂ビーズの製造方法であって、共重合可能な官能基を有する単量体を複数含む単量体混合物、非重合性のシリコーン化合物（但し、単量体を吸収するラジカル重合性不飽和結合を有さないオルガノポリシロキサン粒子を除く）、重合開始剤、及び必要に応じて顔料を含む重合性溶液を、分散安定化剤を溶解した水相で懸濁重合させて、前記シリコーン化合物を内部に含有させた、少なくとも撥水性を有し、且つ、その表面が粗面化した樹脂ビーズを得ることを特徴とする樹脂ビーズの製造方法。
【請求項１１】
樹脂ビーズを含有してなる、化粧料、外皮用薬、塗料、成形体、フィルム、コーティング剤及び樹脂組成物からなる群から選ばれるいずれかの製品であって、前記樹脂ビーズが、請求項１〜９のいずれか１項に記載の樹脂ビーズであることを特徴とする撥水性及び吸油性を有する製品。
【国際調査報告】
2016006540.tif 000008
2016006540.tif 000009
2016006540.tif 000010
2016006540.tif 000011